(57)【要約】【課題】セメントやコンクリートの品質を適正に維持しながら、粉砕助剤として用いるジエチレングリコールの量を低く抑える。【解決手段】セメントクリンカに粉砕助剤を添加して粉砕し、セメントを製造するセメント製造方法であって、粉砕助剤として、ジエチレングリコールとジエチレングリコールを除くグリコール類との混合物を用いるセメント製造方法。ジエチレングリコール又は／及びジエチレングリコールを除くグリコール類を、廃溶剤を蒸留して得られたものとすることができる。セメントクリンカに石膏を添加して粉砕するにあたり、粉砕助剤の添加量をセメントクリンカと石膏との合計重量に対して１００ｐｐｍ以上１００００ｐｐｍ以下とすることができる。ジエチレングリコールを除くグリコール類は、エチレングリコール、トリエチレングリコール、テトラエチレングリコール及びプロピレングリコールからなる群から選択される一以上とすることができる。【選択図】なし【特許請求の範囲】
【請求項１】
セメントクリンカに粉砕助剤を添加して粉砕し、セメントを製造するセメント製造方法であって、
前記粉砕助剤として、ジエチレングリコールとジエチレングリコールを除くグリコール類との混合物を用いることを特徴とするセメント製造方法。
【請求項２】
前記ジエチレングリコール又は／及び前記ジエチレングリコールを除くグリコール類は、廃溶剤を蒸留して得られたものであることを特徴とする請求項１に記載のセメント製造方法。
【請求項３】
前記セメントクリンカに石膏を添加して粉砕するにあたり、前記粉砕助剤の添加量を、前記セメントクリンカと石膏との合計重量に対して１００ｐｐｍ以上１００００ｐｐｍ以下とすることを特徴とする請求項１又は２に記載のセメント製造方法。
【請求項４】
前記ジエチレングリコールを除くグリコール類は、エチレングリコール、トリエチレングリコール、テトラエチレングリコール及びプロピレングリコールからなる群から選択される一以上であることを特徴とする請求項１、２又は３に記載のセメント製造方法。
【発明の詳細な説明】
【技術分野】
【０００１】
本発明は、セメントクリンカに粉砕助剤を添加して粉砕し、セメントを製造する方法に関する。
【背景技術】
【０００２】
セメント焼成工程において、セメントキルンに付設されたクリンカクーラから排出されるセメントクリンカには、粉砕助剤として一般的にジエチレングリコールが添加されてセメント粉砕ミルで粉砕される。このジエチレングリコールは、エチレングリコールを合成する際の副生成物として得られるが、エチレングリコールの高効率製造プロセスが開発されたことによりジエチレングリコールの発生量が減少し、ジエチレングリコールを入手し難くなるおそれがある。
【０００３】
一方、特許文献１には、化学樹脂や化学繊維を製造する化学工場で発生するジエチレングリコール、プロピレングリコール（ＰＧ）等の多価アルコールを含む有機質工場廃液をセメントクリンカを仕上げ粉砕する工程において粉砕助剤として有効活用するセメントの製造方法が提案されている。
【先行技術文献】
【特許文献】
【０００４】
【特許文献１】特許第４６６１１２１号公報
【発明の概要】
【発明が解決しようとする課題】
【０００５】
しかし、上記特許文献１に記載の方法では、セメントクリンカの粉砕時間及び製造したセメントから得られるモルタルの圧縮強さを、粉砕助剤としてジエチレングリコールのみを用いる場合と同等とすることができるものの、有機質工場廃液には不純物が含まれるため、製造したセメントの品質低下が懸念されると共に、モルタルの圧縮強さ以外の凝結時間等のデータが不明であるため、コンクリートの施工性や強度発現性の低下も懸念される。
【０００６】
そこで、本発明は、上記従来技術における問題点に鑑みてなされたものであって、セメントやコンクリートの品質を適正に維持しながら、粉砕助剤として用いるジエチレングリコールの量を低く抑えることを目的とする。
【課題を解決するための手段】
【０００７】
上記目的を達成するため、本発明は、セメントクリンカに粉砕助剤を添加して粉砕し、セメントを製造するセメント製造方法であって、前記粉砕助剤として、ジエチレングリコールとジエチレングリコールを除くグリコール類との混合物を用いることを特徴とする。
【０００８】
本発明によれば、粉砕助剤としてジエチレングリコールと共に他のグリコール類を用いることで、ジエチレングリコールの使用量を低く抑えることができると共に、セメントクリンカの粉砕時間及び製造したセメントから得られるモルタルの圧縮強さを粉砕助剤としてジエチレングリコールのみを用いる場合と同等とすることができると共に、凝結時間を適正な範囲内に収めることができるため、コンクリートの施工性等を良好に維持することができる。
【０００９】
また、前記ジエチレングリコール又は／及び前記ジエチレングリコールを除くグリコール類を、廃溶剤を蒸留して得られたものとすることができ、不純物の含有量が低く、製造するセメントの品質低下の懸念がない粉砕助剤を得ることができる。
【００１０】
さらに、前記セメントクリンカに石膏を添加して粉砕するにあたり、前記粉砕助剤の添加量を、前記セメントクリンカと石膏との合計重量に対して１００ｐｐｍ以上１００００ｐｐｍ以下とすることができる。
【００１１】
前記ジエチレングリコールを除くグリコール類として、エチレングリコール、トリエチレングリコール、テトラエチレングリコール及びプロピレングリコールからなる群から選択される一以上を用いることができる。ジエチレングリコールと共に用いるグリコール類の種類によってセメントの凝結時間が異なるため、グリコール類の種類を選択することで凝結時間を調整することが可能となる。
【発明の効果】
【００１２】
以上のように、本発明によれば、セメントやコンクリートの品質を適正に維持しながら、粉砕助剤として用いるジエチレングリコールの量を低く抑えることができる。
【発明を実施するための形態】
【００１３】
次に、本発明を実施するための形態について詳細に説明する。
【００１４】
本発明では、セメントを製造するにあたり、セメント焼成装置で製造されたセメントクリンカに石膏及び各種混合材に加え、粉砕助剤としてジエチレングリコールと他のグリコール類との混合物を用いる。他のグリコール類としては、エチレングリコール、トリエチレングリコール、テトラエチレングリコール、プロピレングリコール等が挙げられる。これらのいずれかを単独で、また２種以上を組み合わせて用いることができる。これらジエチレングリコールと他のグリコール類は、各々純薬でも、廃溶剤を蒸留して得られたものであってもよい。廃溶剤を蒸留することで、不純物の含有量が低下し、製造するセメントの品質低下に関する懸念を払拭することができる。さらに、プロピレングリコールを主体とした防氷材等をそのまま用いることもできる。
【００１５】
次に、本発明の試験例について説明する。セメントクリンカに対して石膏を３．２重量％添加し、セメントクリンカと石膏との合計重量に対して２００ｐｐｍの粉砕助剤を添加してテストミルで粉砕した。粉砕助剤としてジエチレングリコール６０重量％と、エチレングリコール、トリエチレングリコール、テトラエチレングリコール又はプロピレングリコール（他のグリコール類）の各々４０重量％とを混合した場合、粉砕助剤を添加しない場合、及び粉砕助剤としてジエチレングリコールのみを用いた場合を比較した。
【００１６】
表１は、上記試験結果を示す。同表において、ＤＥＧはジエチレングリコールを、ＥＧはエチレングリコールを、ＴＥＧはトリエチレングリコールを、Ｔｅ−ＥＧはテトラエチレングリコールを、ＰＧはプロピレングリコールを示す。粉砕時間及びモルタル圧縮強さは、比較例２のジエチレングリコールのみを用いた場合を１００とした場合の指数で表している。
【００１７】
【表１】
2017154939.tif 000002
【００１８】
表１より、粉砕助剤を添加することで（実施例１〜４、比較例２）、粉砕助剤を添加しない場合（比較例１）と比較して、粉砕時間を３分の２程度に低減することができると共に、モルタル圧縮強さを高めることができる。
【００１９】
また、他のグリコール類を４０重量％含む粉砕助剤を使用しても（実施例１〜４）、粉砕時間及びモルタル圧縮強さはほとんど変化せず、粉砕助剤としてジエチレングリコールのみを用いた場合（比較例２）と同等である。
【００２０】
さらに、他のグリコール類を４０重量％含む粉砕助剤を使用することで（実施例１〜４）、凝結時間は実施例１〜４でばらつきがあるものの、各々適正な範囲内にある。このように、ジエチレングリコールと混合する他のグリコール類の種類で凝結時間がばらつくため、他のグリコール類の種類を選択することで凝結時間を調整することができる。
【００２１】
以上のように、本発明では、粉砕助剤としてジエチレングリコールと共に他のグリコール類を用いることで、粉砕助剤として用いるジエチレングリコールの量を低く抑えることができる。また、セメントクリンカの粉砕時間及び製造したセメントから得られるモルタルの圧縮強さを、粉砕助剤としてジエチレングリコールのみを用いる場合と同等とすることができる。さらに、凝結時間も適正な範囲内に収めることができるため、コンクリートの施工性等を良好に維持することができる。
【００２２】
さらに、粉砕助剤の添加量は、粉砕効率の上昇と添加コストに鑑み、セメントクリンカと石膏との合計重量に対して１００ｐｐｍ以上１００００ｐｐｍ以下とすることが好ましい。
【００２３】
また、上記実施の形態では、セメントの原料として石膏を用いたが、石膏に代えて又は石膏と共にスラグを等を用いることもできる。